(57)【要約】【課題】難燃性を持つと共に、耐摩耗性などの機械的特性を併せ持つ自動車用絶縁電線を提供する。【解決手段】（Ａ）ポリプロピレン系樹脂７０〜９０重量部と、(Ｂ)オレフィン系熱可塑性エラストマーもしくはスチレン系熱可塑性エラストマー３０〜１０重量部と、でなるベース樹脂１００重量部に対して、不飽和結合を含む脂肪酸もしくはシラン系処理剤で表面処理された、ハロゲンを含まない金属水和物でなる(Ｃ)金属水和物難燃剤７０〜２００重量部を配合してなる難燃性樹脂組成物を絶縁被覆３として用いる。【選択図】図４
2013020699.tif 000002
【特許請求の範囲】
【請求項１】
導体と、前記導体を被覆する絶縁被覆とを備える自動車用絶縁電線であって、
前記絶縁被覆は、(Ａ)ポリプロピレン系樹脂７０〜９０重量部と、(Ｂ)オレフィン系熱可塑性エラストマーもしくはスチレン系熱可塑性エラストマー３０〜１０重量部と、でなるベース樹脂１００重量部に対して、不飽和結合を含む脂肪酸もしくはシラン系処理剤で表面処理された、ハロゲンを含まない金属水和物でなる(Ｃ)金属水和物難燃剤７０〜２００重量部が、配合されてなる難燃性樹脂組成物でなることを特徴とする自動車用絶縁電線。
【請求項２】
前記絶縁被覆の厚さは、０．２〜０．９ｍｍであることを特徴とする請求項１に記載の自動車用絶縁電線。
【発明の詳細な説明】
【技術分野】
【０００１】
本発明は、難燃性樹脂組成物で絶縁被覆された自動車用絶縁電線に関する。
【背景技術】
【０００２】
自動車用絶縁電線の絶縁被覆材に用いられる難燃性樹脂組成物は、人体に対する影響や機器の腐食の原因となるハロゲン系ガスを発生させないことが要求されている。このような難燃性樹脂組成物では、水酸化マグネシウムなどの難燃剤が配合されている(例えば、特許文献１および特許文献２参照)。
【先行技術文献】
【特許文献】
【０００３】
【特許文献１】特開２００９−４０９４７号公報
【特許文献２】特開２００８−１６９２７３号公報
【発明の概要】
【発明が解決しようとする課題】
【０００４】
しかしながら、上記難燃性樹脂組成物では、難燃性を持たせるための水酸化マグネシウムなどの難燃剤の添加量が多いため、耐摩耗性を初めとする各種機械的特性が大幅に低下するという問題があった。なお、電線絶縁体に求められる難燃性は年々高くなっており、従来検討されていた水酸化マグネシウムの添加量６０〜９０重量部の範囲では難燃性を満足することができないとの報告がある。したがって、難燃剤の添加量がさらに増して、各種機械的特性をさらに低下させてしまうという問題点がある。
【０００５】
そこで、本発明の目的は、ハロゲン系ガスを発生させずに難燃性を満足させつつ、耐摩耗性などの各種機械的特性を保持した自動車用絶縁電線を提供することにある。
【課題を解決するための手段】
【０００６】
本発明の特徴は、導体と、この導体を被覆する絶縁被覆とを備える自動車用絶縁電線であって、絶縁被覆が、(Ａ)ポリプロピレン系樹脂７０〜９０重量部と、(Ｂ)オレフィン系熱可塑性エラストマーもしくはスチレン系熱可塑性エラストマー３０〜１０重量部と、でなるベース樹脂１００重量部に対して、不飽和結合を含む脂肪酸もしくはシラン系処理剤で表面処理された、ハロゲンを含まない金属水和物でなる(Ｃ)金属水和物難燃剤７０〜２００重量部が、配合されてなる難燃性樹脂組成物でなることを要旨とする。
【０００７】
(Ａ)：ポリプロピレン系樹脂としては、プロピレン単独重合体、プロピレン・エチレンランダム共重合体、プロピレン−α−オレフィンランダム共重合体、プロピレン・エチレン−α−オレフィンランダム共重合体の単独または２種以上からなることが好ましい。
【０００８】
（Ｂ）：オレフィン系熱可塑性エラストマーとしては、ポリエチレン、ポリプロピレンから選ばれるハードセグメントと、エチレン・プロピレン−ジエンゴム、エチレン・プロピレンゴムから選ばれるソフトセグメントとでなることが好ましい。スチレン系熱可塑性エラストマーとしては、ポリスチレンでなるハードセグメントと、ポリブタジエン、ポリイソプレンから選ばれるソフトセグメントとでなることが好ましい。
【０００９】
（Ｃ）：金属水和物難燃剤としては、不飽和結合を含む脂肪酸、もしくは、シラン系処理剤で表面処理された、水酸化マグネシウム、水酸化アルミニウム、水酸化カルシウム、この他にハイドロタルサイト、タルク、クレー等の金属水酸化物を含有して難燃性を示すものを用いることができる。
【００１０】
ここで、不飽和結合を含む脂肪酸とは、オレイン酸、リノレン酸、クロトン酸、ミストレイン酸、パルミトレイン酸、エライジン酸、バクセン酸、リノール酸、エレオステアリン酸、ステアリドン酸、ガドレイン酸、エイコサペンタエン酸、エルカ酸、イワシ酸、ドコサヘキサエン酸、ネルボン酸等を挙げることができる。
【００１１】
また、水酸化マグネシウム、水酸化アルミニウム、水酸化カルシウム、この他にハイドロタルサイト、タルク、クレー等の金属水酸化物に対して施す、シラン系処理剤の表面処理剤としては、例えば、ビニルトリクロルシラン、ビニルトリメトキシシラン、ビニルトリエトキシシラン、ビニルトリス（βメトキシエトキシ）シラン、β−（３，４エポキシシクロヘキシル）エチルトリメトキシシラン、γ−グリシドキシプロピルトリメトキシシラン等のシランカップリング剤を挙げることができる。
【００１２】
さらに、上記シラン系処理剤（シランカップリング剤）を用いて、上記の金属水酸化物粒子に表面コーティング処理するには、公知の湿式法または乾式法を用いて行うことができる。例えば、湿式法としては、例えば水酸化マグネシウム粒子のスラリーに、上記シラン系処理剤を液状またはエマルジョン状で加え、約１００℃までの温度で機械的に混合させればよい。また、乾式法としては、例えば水酸化マグネシウム粒子を混合機により撹拌しながら、シラン系処理剤を液状またはエマルジョン状または固形状で加え、加熱または非加熱下で十分混合すればよい。
【発明の効果】
【００１３】
本発明によれば、難燃性を有しかつ耐摩耗性などの機械的特性を保持した絶縁被覆を有する信頼性の高い自動車用絶縁電線が得られる。
【図面の簡単な説明】
【００１４】
【図１】実施例１〜７の配合割合と難燃性、延伸性、摩耗性の試験結果を示す図である。
【図２】実施例８〜１２の配合割合と難燃性、延伸性、摩耗性の試験結果を示す図である。
【図３】比較例１〜６の配合割合と難燃性、延伸性、摩耗性の試験結果を示す図である。
【図４】本発明に係る自動車用絶縁電線を示す断面図である。
【発明を実施するための形態】
【００１５】
以下、本発明の実施の形態に係る自動車用絶縁電線について詳細に説明する。
【００１６】
[自動車用絶縁電線]
図４は、本発明の実施の形態に係る難燃性電線１を示す断面図である。図４に示すように、この難燃性電線１は、複数本の導体２の束を、後述する難燃性樹脂組成物からなる絶縁被覆３で被覆して構成される。なお、本実施の形態では、複数本の導体２の束に、難燃性樹脂組成物を被覆したが、単数の導体２に難燃性樹脂組成物を被覆する構成としても勿論よい。
[難燃性樹脂組成物]
本発明に係る難燃性樹脂組成物は、(Ａ)ポリプロピレン系樹脂７０〜９０重量部と、(Ｂ)オレフィン系熱可塑性エラストマーもしくはスチレン系熱可塑性エラストマー３０〜１０重量部と、でなるベース樹脂１００重量部に対して、不飽和結合を含む脂肪酸もしくはシラン系処理剤で表面処理された、ハロゲンを含まない金属水和物でなる(Ｃ)金属水和物難燃剤７０〜２００重量部が配合されてなることを特徴とする。ここで、使用される樹脂は、全て非架橋型の樹脂である。
【００１７】
ポリプロピレン系樹脂としては、プロピレン単独重合体、プロピレン−エチレンランダム共重合体、プロピレン−α−オレフィンランダム共重合体、プロピレン・エチレン−α−オレフィンランダム共重合体などのプロピレンを主成分とする他のα−オレフィンとのブロック共重合体あるいはランダム共重合体などの公知のプロピレン（共）重合体のうち、単独または２種以上からなることが好ましい。
【００１８】
オレフィン系熱可塑性エラストマーとしては、ハードセグメントとしてのポリエチレン、もしくはポリプロピレンと、ソフトセグメントとしてのエチレン・プロピレン−ジエンゴム、もしくはエチレン・プロピレンゴムとを含むことが好ましい。
【００１９】
スチレン系熱可塑性エラストマーとしては、ハードセグメントとしてのポリスチレンと、ソフトセグメントとしてのポリブタジエン、もしくはポリイソプレンとを含むことが好ましい。
【００２０】
金属水和物難燃剤としては、オレイン酸、リノレン酸などの不飽和結合を含む脂肪酸、もしくはシラン系処理剤で表面処理された、水酸化マグネシウム、水酸化アルミニウムなどを用いる。
【００２１】
上述した構成の自動車用絶縁電線１は、難燃性が高くかつ耐摩耗性、延伸性などの機械的特性が高い難燃性樹脂組成物でなる絶縁被覆を有するため、自動車の配線として信頼性が高い。
【００２２】
特に、本実施の形態に係る自動車用絶縁電線１は、その絶縁被覆３の厚さを、自動車用の電線として多く用いられる０．２〜０．９ｍｍに設定することで耐摩耗性を向上させることができる。このような絶縁被覆３の厚さ範囲が０．２〜０．９ｍｍの自動車用絶縁電線１の品名としては、ＣＨＦＵＳ-０．１３〜１．５ｓｑ、ＨＦＳＳ-０．３５〜２ｆ、ＨＦ-３〜８ｓｑが対応する。因みに、絶縁被覆３の厚さを０．９ｍｍより厚くすると、燃焼するものが多くなる（単位面積当たりの絶縁体が増加する）ため、難燃性が低下してしまう。また、絶縁被覆３の厚さが増すため、導体２が燃焼時の熱を吸収しにくくなる。これは、絶縁被覆３の厚さが厚い分、中心の導体２に熱が伝わりにくいためである。なお、自動車用絶縁電線１の規格としては、絶縁被覆３の厚さが０．２ｍｍよりも薄い電線仕様は存在しないが、もし絶縁被覆３の厚さを０．２ｍｍよりも薄くした場合は、耐摩耗性が低下して導体２が露出するなどの不具合が発生するため自動車用絶縁電線としては好ましくない。
【００２３】
[実施例]
以下、本発明の実施例、比較例について図２〜図４を用いて具体的に説明する。
【００２４】
[実施例、比較例で用いた配合樹脂および配合材料]
（Ａ）ポリプロピレン系樹脂
ポリプロピレン単独重合体として、ＰＳ２０１Ａ（サンアロマー株式会社製）を用いた。
【００２５】
（Ｂ）オレフィン系熱可塑性エラストマーもしくはスチレン系熱可塑性エラストマーとして、Ｑ２００ｆ（サンアロマー株式会社製）を用いた。
（Ｃ）金属水和物難燃剤として、キスマ５Ａ（協和化学株式会社製）を用いた。
【００２６】
この他に、（Ｄ）金属補足剤としてＭＤ１０２４（ｃｉｂａスペシャリティーケミカルズ株式会社製）および（Ｅ）酸化防止剤としてIrganox１０１０（ｃｉｂａスペシャリティーケミカルズ株式会社製）を適用添加してもよい。
【００２７】
（試験評価について）
○難燃性の試験は、難燃性樹脂組成物を押出成形してなる自動車用絶縁電線を６００ｍｍの長さに切断した試料を、無風槽に４５°の角度に傾斜させて固定し、試料の上端から約２００ｍｍ±５ｍｍの部分にブンゼンバーナーより還元炎を１５秒間当て、炎を静かに取り去った後、消炎するまでの時間を測定した。その目標となる値は７０秒以下である。したがって、目標値である７０秒以内に消火した場合を合格（○）とし、７０秒を越えて消火した場合を不合格（×）とした。
【００２８】
○延伸性の試験は、ＪＩＳ Ｂ ７７２１に準拠して行った。絶縁電線を１５０ｍｍの長さに切り出し、導体を取り除いて被覆層のみの管状試験片とした後、その中央部に５０ｍｍの間隔で標線を記した。次いで、室温下にて試験片の両端を引張試験機のチャックに取り付けた後、引張速度２５〜５００ｍｍ／分で引っ張り、標線間の距離を測定した。伸びが５００％以上のものを合格（○）とし、伸びが５００％未満のものを不合格（×）とした。
【００２９】
○摩耗性の試験は、スクレープ摩耗試験装置を用いて行った。すなわち、長さ約１ｍの絶縁電線をサンプルホルダーに載置し、クランプで固定する。そして、絶縁電線の先端に直径０．４５ｍｍのピアノ線を備えるプランジを、押圧を用いて総荷重７Ｎで絶縁電線に押し当てて往復させ（往復距離１４ｍｍ）、絶縁電線の被覆層が摩耗してプランジのピアノ線が絶縁電線の導体に接するまでの往復回数を測定し、３００回以上のものを合格（○）とし、３００回未満のものを不合格（×）とした。
【００３０】
以下、本発明の具体的な実施例を説明するともに、実施例と比較例とを比較する。実施例１〜１２、比較例１〜６は、図１〜図３に示した配合で材料をブレンドした後、２００℃の温度で溶融混練して押出成型機で押出成形を行って絶縁被覆を被覆し、図４に示した構造の絶縁電線を製造した。ここで、試験例（実施例および比較例）で用いた絶縁電線としては、ＳＨＦＵＳ-１．０ｓｑ、ＨＦＳＳ-２ｆの規格と同等のものとした。なお、実施例１〜１８、比較例１〜６の全ての例において酸化防止剤の配合割合は１重量部とした。図１〜図３には、上記難燃性、延伸性、摩耗性の試験結果も合わせて記載する。
【００３１】
（実施例１〜１２）
（Ａ）ポリプロピレン系樹脂を７０〜９０重量部と、（Ｂ）オレフィン系熱可塑性エラストマーもしくはスチレン系熱可塑性エラストマーを３０〜１０重量部とでなるベース樹脂１００重量部に対して、（Ｃ）金属水和物難燃剤として、水酸化マグネシウムをオレイン酸で表面処理したものを７０〜２００重量部とした。
【００３２】
（比較例１〜６）
（Ａ）ポリプロピレン系樹脂を７０〜９０重量部と、（Ｂ）オレフィン系熱可塑性エラストマーもしくはスチレン系熱可塑性エラストマーを３０〜１０重量部とでなるベース樹脂１００重量部に対して、（Ｃ）金属水和物難燃剤として、水酸化マグネシウムをオレイン酸で表面処理したものを６５重量部、配合する場合と、２０５重量部を配合する場合とした。
【００３３】
図１〜図３に示した結果から、ベース樹脂１００重量部に対して、金属水和物難燃剤が７０〜２００重量部の範囲であることが好ましいことが判る。
【００３４】
実施例１〜７と比較例１〜３とを比較検討すると、（Ｃ）金属水和物難燃剤が７０重量部である実施例１〜７は難燃性、延伸性、摩耗性の全ての試験結果で良好な結果が得られるが、比較例１〜３では、実施例１〜３の配合において、（Ｃ）金属水和物難燃剤を６５重量部に変えただけで、難燃性が不合格（×）であった。このような結果から、（Ｃ）金属水和物難燃剤を７０重量部以上にすることが好ましいことが判る。
【００３５】
また、実施例１０〜１２と比較例４〜６とを比較検討すると、（Ｃ）金属水和物難燃剤が２００重量部である実施例１０〜１２は難燃性、延伸性、摩耗性の全ての試験結果で良好な結果が得られるが、比較例４では摩耗性および延伸性が不合格（×）であり、比較例５および比較例６では摩耗性が不合格（×）であった。このような結果から、（Ｃ）金属水和物難燃剤を２００重量部以下にすることが好ましいことが判る。
【００３６】
以上のように、金属水和物である例えば水酸化マグネシウム、水酸化アルミニウムなどに、オレイン酸、リノレン酸などの不飽和結合を含む脂肪酸、もしくはシラン系処理剤のうちの単独または複数を併用して表面処理を施してなる金属水和物難燃剤を用いることにより、難燃性を満足させつつ、耐摩耗性、延伸性、難燃性などの各種機械的特性を保持した難燃性樹脂組成物を得ることができた。
【符号の説明】
【００３７】
１…自動車用絶縁電線
２…導体
３…絶縁被覆
【図１】
2013020699.tif 000003
【図２】
2013020699.tif 000004
【図３】
2013020699.tif 000005
【図４】
2013020699.tif 000006